이 와 같 은 화합물 로 는 , 예 를 들 어 2 , 2 - 비스 ( 4 -(( 메트 ) 아크릴 옥시 디 에 톡 시 ) 페닐 ) 프로판 ( 예 를 들 어 신 나카무라 화학 공업 ( 주 ) 제조 NK 에스테르 BPE - 200 ) , 2 , 2 - 비스 ( 4 -(( 메트 ) 아크릴 옥시 트리 에 톡 시 ) 페닐 ) 프로판 , 2 , 2 - 비스 ( 4 -(( 메트 ) 아크릴 옥시 테트라 에 톡 시 ) 페닐 ) 프로판 , 2 , 2 - 비스 ( 4 -(( 메트 ) 아크릴 옥시 펜 타 에 톡 시 ) 페닐 ) 프로판 ( 예 를 들 어 신 나카무라 화학 공업 ( 주 ) 제조 NK 에스테르 BPE - 500 ) , 2 , 2 - 비스 ( 4 -(( 메트 ) 아크릴 옥시 헥사 에 톡 시 ) 페닐 ) 프로판 , 2 , 2 - 비스 ( 4 -(( 메트 ) 아크릴 옥시 헵타에톡시 ) 페닐 ) 프로판 , 2 , 2 - 비스 ( 4 -(( 메트 ) 아크릴 옥시 옥 타 에 톡 시 ) 페닐 ) 프로판 , 2 , 2 - 비스 ( 4 -(( 메트 ) 아크릴 옥시 노나 에 톡 시 ) 페닐 ) 프로판 , 2 , 2 - 비스 ( 4 -(( 메트 ) 아크릴 옥시 데카 에 톡 시 ) 페닐 ) 프로판 , 2 , 2 - 비스 ( 4 -(( 메트 ) 아크릴 옥 시운 데카 에 톡 시 ) 페닐 ) 프로판 , 2 , 2 - 비스 ( 4 -(( 메트 ) 아크릴 옥시 도 데카 에 톡 시 ) 페닐 ) 프로판 , 2 , 2 - 비스 ( 4 -(( 메트 ) 아크릴 옥시 트리 데카 에 톡 시 ) 페닐 ) 프로판 , 2 , 2 - 비스 ( 4 -(( 메트 ) 아크릴 옥시 테트라 데카 에 톡 시 ) 페닐 ) 프로판 , 2 , 2 - 비스 ( 4 -(( 메트 ) 아크릴 옥시 펜 타 데카 에 톡 시 ) 페닐 ) 프로판 , 2 , 2 - 비스 ( 4 -(( 메트 ) 아크릴 옥시 헥사 데카 에 톡 시 ) 페닐 ) 프로판 등 의 2 , 2 - 비스 ( 4 -(( 메트 ) 아크릴 옥시 폴리 에 톡 시 ) 페닐 ) 프로판 등 을 들 수 있 다 . 또한 , 비스 페놀 A 의 양단 에 각각 평균 2 몰 의 프로필렌 옥사이드 와 평균 6 몰 의 에틸렌옥사이드 를 부가 한 폴리 알킬렌 글리콜 의 디 ( 메트 ) 크릴 레이트 또는 , 비스 페놀 A 의 양단 에 각각 평균 2 몰 의 프로필렌 옥사이드 와 평균 15 몰 의 에틸렌옥사이드 를 부가 한 폴리 알킬렌 글리콜 의 디 ( 메트 ) 크릴 레이트 등 , 에틸렌옥사이드 변성 및 프로필렌 옥사이드 변성 한 화합물 도 , 해상 성 및 밀착 성 의 관점 에서 바람직 하 다 . 이 들 비스 페놀 A 를 알킬렌 옥사이드 변성 하 고 양 말단 에 ( 메트 ) 아크릴 로 일기 를 갖 는 화합물 중 의 , 비스 페놀 A 1 몰 에 대한 에틸렌옥사이드 의 몰수 는 , 해상 성 , 밀착 성 및 유연 성 을 향상 시키 는 관점 에서 , 합계 로 10 몰 이상 30 몰 이하 가 바람직 하 다 .